(57)【要約】      （修正有）【課題】捺印性、印刷適性に優れ、且つ、ヘッドマッチング性に優れた感熱記録材料を提供する。【解決手段】感熱記録層中に顔料を全固形分に対し２０質量％以上３５質量％以下含有し、顔料として水酸化アルミニウムを顔料分に対し８０質量％以上含有させる。顔料としてＪＩＳ−Ｋ−５１０１に基づく吸油量１００ｍｌ／１００ｇ以上のシリカ、添加剤としてウレアウレタン化合物、水分散性バインダーを含有させる。【選択図】なし【特許請求の範囲】
【請求項１】
支持体上に、電子供与性の通常無色ないし淡色の染料前駆体と、加熱時反応して該染料前駆体を発色させる電子受容性化合物と、樹脂を含有する感熱記録層を設けた感熱記録材料において、該感熱記録層中に顔料を全固形分に対し２０質量％以上３５質量％以下含有し、該顔料として水酸化アルミニウムを顔料分に対し８０質量％以上含有することを特徴とする感熱記録材料。
【請求項２】
該感熱記録層の顔料としてＪＩＳ−Ｋ−５１０１に基づく吸油量１００ｍｌ／１００ｇ以上のシリカを含有することを特徴とする請求項１記載の感熱記録材料。
【請求項３】
該感熱記録層に、一般式（１）で表されるウレアウレタン化合物を含有することを特徴とする請求項１または２記載の感熱記録材料。
【化１】
2007111870.tif 000004
【請求項４】
該感熱記録層に、水分散性樹脂を含有することを特徴とする請求項１〜３何れか１項記載の感熱記録材料。
【発明の詳細な説明】
【技術分野】
【０００１】
本発明は、支持体上に熱により発色する感熱記録層を設けた感熱記録材料に関し、特に捺印性、印刷適性に優れ、且つ、ヘッドマッチング性に優れた感熱記録材料に関するものである。
【背景技術】
【０００２】
感熱記録材料は、一般に支持体上に電子供与性の通常無色ないし淡色の染料前駆体、ならびに電子受容性の顕色剤とを主成分とする感熱記録層を設けたものであり、熱ヘッド、熱ペン、レーザー光などで加熱することにより、染料前駆体と顕色剤とが瞬時反応し記録画像が得られるものである。このような感熱記録材料は、比較的簡単な装置で記録が得られ、保守が容易なこと、騒音の発生がないことなどの利点があり、計測記録計、ファクシミリ、プリンター、コンピューターの端末機、ラベル、乗車券の自動販売機など広範囲の分野に利用されている。
【０００３】
特に近年は、ガス、水道、電気料金等の領収書、金融機関のＡＴＭの利用明細書、各種レシートなど、財務関係の記録用紙やＰＯＳシステム用の感熱記録ラベル或いは感熱記録タグ等にも用いられている。他にもハンディターミナルや配送伝票など、各種プリンター、プロッターの出力媒体として用途も急速に拡大しつつある。
【０００４】
この様に感熱記録材料の用途、需要が多種多様に拡大する中で、高感度、且つ、感熱ヘッドへのカス付着が少なく、ヘッドの磨耗の少ない機器マッチング性に優れた感熱記録材料を要望されている。また、ハンディターミナルや配送伝票等では、捺印性、印刷適性も重要な品質である。
【０００５】
近年、捺印性と印刷適性を両立させるための方法としては、例えば特許文献１では、下塗り層及び／または感熱記録層中に重合度１０００以下、鹸化度９０モル％以下のポリビニルアルコールを含有すること、例えば特許文献２では、感熱記録層中にアクリル系ポリマーとコロイダルシリカとを含有し、さらに填料として吸油量１００ｍｌ／１００ｇ（ＪＩＳ  Ｋ５１０１）以上、ＢＥＴ比表面積１５０ｍ２／ｇ以下かつ平均粒径５μｍ以下のシリカをアクリル系ポリマー１重量部に対し１．０〜２０重量部含有することが提案されているが、捺印性と印刷適性を両立させているとは言い難い。
【特許文献１】特開２００４−１１４６２９号公報
【特許文献２】特開２００５−９６３２３号公報
【発明の開示】
【発明が解決しようとする課題】
【０００６】
本発明は、捺印性、印刷適性に優れ、且つ、ヘッドマッチング性に優れた感熱記録材料を提供することにある。
【課題を解決するための手段】
【０００７】
本発明者は、上記課題を解決すべく鋭意検討した結果、以下により解決されることを見出した。
【０００８】
（１）支持体上に、電子供与性の通常無色ないし淡色の染料前駆体と、加熱時反応して該染料前駆体を発色させる電子受容性化合物と、樹脂を含有する感熱記録層を設けた感熱記録材料において、該感熱記録層中に顔料を全固形分に対し２０質量％以上３５質量％以下含有し、該顔料として水酸化アルミニウムを顔料分に対し８０質量％以上含有することを特徴とする感熱記録材料。
【０００９】
（２）該感熱記録層の顔料としてＪＩＳ−Ｋ−５１０１に基づく吸油量１００ｍｌ／１００ｇ以上のシリカを含有することを特徴とする（１）記載の感熱記録材料。
【００１０】
（３）該感熱記録層に、一般式（１）で表されるウレアウレタン化合物を含有することを特徴とする（１）または（２）記載の感熱記録材料。
【００１１】
【化１】
2007111870.tif 000002
【００１２】
（４）該感熱記録層に、水分散性樹脂を含有することを特徴とする（１）〜（３）何れか記載の感熱記録材料。
【発明の効果】
【００１３】
本発明の感熱記録材料は、感熱記録層中に顔料を全固形分に対し２０質量％以上３５質量％以下含有し、顔料として水酸化アルミニウムを顔料分に対し８０質量％以上含有することにより優れた捺印性、印刷適性、且つ、ヘッドマッチング性に優れた感熱記録材料を得ることができた。また、顔料としてＪＩＳ−Ｋ−５１０１に基づく吸油量１００ｍｌ／１００ｇ以上のシリカ、添加剤として一般式（１）で表されるウレアウレタン化合物を含有することによりヘッドマッチング性を更に向上させることができる。また、水分散性樹脂を含有することにより印刷適性を向上させることができる。
【発明を実施するための最良の形態】
【００１４】
本発明に用いられる顔料は、感熱記録層中の全固形分に対し２５質量％以上３５質量％以下含有し、捺印性、印刷適性等から水酸化アルミニウムを顔料分に対し８０質量％以上含有することが望ましい。更に、本発明の所望の効果を損なわない範囲で、他の顔料を１種以上併用することも可能である。
【００１５】
他の顔料の具体例を挙げれば、ケイソウ土、タルク、カオリン、焼成カオリン、重質炭酸カルシウム、沈降炭酸カルシウム、炭酸マグネシウム、酸化亜鉛、酸化アルミニウム、水酸化マグネシウム、二酸化チタン、硫酸バリウム、硫酸亜鉛、非晶質シリカ、非晶質ケイ酸カルシウム等の無機顔料、メラミン樹脂フィラー、尿素−ホルマリン樹脂フィラー、ポリエチレンパウダー、ナイロンパウダー等の有機顔料である。
【００１６】
これらの中でも特にＪＩＳ−Ｋ−５１０１に基づく吸油量１００ｍｌ／１００ｇ以上のシリカがヘッドマッチング性で優れているため併用される。
【００１７】
本発明に用いられる樹脂としては、通常の塗工で用いられる種々の樹脂を用いることができる。
【００１８】
具体的には、デンプン類、ヒドロキシメチルセルロース、メチルセルロース、エチルセルロース、カルボキシメチルセルロース、ゼラチン、カゼイン、ポリビニルアルコール、変性ポリビニルアルコール、アルギン酸ソーダ、ポリビニルピロリドン、ポリアクリルアミド、アクリルアミド／アクリル酸エステル共重合体、アクリルアミド／アクリル酸エステル／メタクリル酸三元共重合体、ポリアクリル酸のアルカリ塩、ポリマレイン酸のアルカリ塩、スチレン／無水マレイン酸共重合体のアルカリ塩、エチレン／無水マレイン酸共重合体のアルカリ塩、イソブチレン／無水マレイン酸共重合体のアルカリ塩等の水溶性樹脂、およびスチレン／ブタジエン共重合体、アクリロニトリル／ブタジエン共重合体、アクリル酸メチル／ブタジエン共重合体、アクリロニトリル／ブタジエン／スチレン三元共重合体、ポリ酢酸ビニル、酢酸ビニル／アクリル酸エステル共重合体、エチレン／酢酸ビニル共重合体、ポリアクリル酸エステル、スチレン／アクリル酸エステル共重合体、ポリウレタン等の水分散性樹脂が挙げられる。
【００１９】
本発明の感熱記録材料に用いられる電子受容性化合物としては、一般に感圧記録材料、または感熱記録材料で用いられる酸性物質に代表されるが、これらに制限されることはない。例えば、フェノール誘導体、芳香族カルボン酸誘導体、Ｎ，Ｎ′−ジアリルチオ尿素誘導体、アリルスルホニル尿素誘導体、有機化合物の亜鉛塩などの多価金属塩、ベンゼンスルホンアミド誘導体等を挙げることができる。
【００２０】
このような電子受容性化合物としては、以下のような化合物を具体的な例として挙げることができるが、これらに限定されるものではなく、また必要に応じて単独で、または二種以上混合して使用することができる。
【００２１】
４−ヒドロキシ−４′−イソプロポキシジフェニルスルホン、４−ヒドロキシ−４′−ｎ−プロポキシジフェニルスルホン、４，４′−ジヒドロキシジフェニルスルホン、２，４′−ジヒドロキシジフェニルスルホン、４−ヒドロキシジフェニルスルホン、４−ヒドロキシ−４′−メチルジフェニルスルホン、４−ヒドロキシ−４′−メトキシジフェニルスルホン、４−ヒドロキシ−４′−エトキシジフェニルスルホン、４−ヒドロキシ−４′−ｎ−ブトキシジフェニルスルホン、４−ヒドロキシ−４′−ベンジルオキシジフェニルスルホン、ビス（３−アリル−４−ヒドロキシフェニル）スルホン、ビス（３，５−ジブロモ−４−ヒドロキシフェニル）スルホン、ビス（３，５−ジクロロ−４−ヒドロキシフェニル）スルホン、３，４−ジヒドロキシジフェニルスルホン、３，４−ジヒドロキシ−４′−メチルジフェニルスルホン、３，４，４′−トリヒドロキシジフェニルスルホン、３，４，３′，４′−テトラヒドロキシジフェニルスルホン、２，３，４−トリヒドロキシジフェニルスルホン、３−フェニルスルホニル−４−ヒドロキシジフェニルスルホン、２，４−ビス（フェニルスルホニル）フェノール、
【００２２】
４−フェニルフェノール、４−ヒドロキシアセトフェノン、１，１−ビス（４−ヒドロキシフェニル）プロパン、１，１−ビス（４−ヒドロキシフェニル）ペンタン、１，１−ビス（４−ヒドロキシフェニル）ヘキサン、１，１−ビス（４−ヒドロキシフェニル）シクロヘキサン、２，２−ビス（４−ヒドロキシフェニル）プロパン、２，２−ビス（４−ヒドロキシフェニル）ヘキサン、１，１−ビス（４−ヒドロキシフェニル）−２−エチルヘキサン、２，２−ビス（３−クロロ−４−ヒドロキシフェニル）プロパン、１，１−ビス（４−ヒドロキシフェニル）−１−フェニルエタン、１，３−ビス〔２−（４−ヒドロキシフェニル）−２−プロピル〕ベンゼン、１，３−ビス〔２−（３，４−ジヒドロキシフェニル）−２−プロピル〕ベンゼン、１，４−ビス〔２−（４−ヒドロキシフェニル）−２−プロピル〕ベンゼン、４，４′−ジヒドロキシジフェニルエーテル、３，３′−ジクロロ−４，４′−ジヒドロキシジフェニルスルフィド、ビス（２−ヒドロキシナフチル）メタン、
【００２３】
２，２−ビス（４−ヒドロキシフェニル）酢酸メチル、２，２−ビス（４−ヒドロキシフェニル）酢酸ブチル、４，４′−チオビス（２−ｔｅｒｔ−ブチル−５−メチルフェノール）、４−ヒドロキシフタル酸ジメチル、４−ヒドロキシ安息香酸ベンジル、４−ヒドロキシ安息香酸メチル、没食子酸ベンジル、没食子酸ステアリル、ペンタエリスリトールテトラ（４−ヒドロキシ安息香酸）エステル、ペンタエリスリトールトリ（４−ヒドロキシ安息香酸）エステル、２，２−ビス（ヒドロキシメチル）−１，３−プロパンジオールの重縮合物と４−ヒドロキシ安息香酸との脱水縮合物、
【００２４】
Ｎ，Ｎ′−ジフェニルチオ尿素、４，４′−ビス［３−（４−メチルフェニルスルホニル）ウレイド］ジフェニルメタン、Ｎ−（４−メチルフェニルスルホニル）−Ｎ′−フェニル尿素、Ｎ−（ベンゼンスルホニル）−Ｎ′−［３−（４−トルエンスルホニルオキシフェニル）］尿素、Ｎ−（４−トルエンスルホニル）−Ｎ′−［３−（４−トルエンスルホニルオキシフェニル）］尿素、
【００２５】
サリチルアニリド、５−クロロサリチルアニリド、サリチル酸、３，５−ジ−ｔｅｒｔ−ブチルサリチル酸、３，５−ジ−α−メチルベンジルサリチル酸、４−［２′−（４−メトキシフェノキシ）エチルオキシ］サリチル酸、３−（オクチルオキシカルボニルアミノ）サリチル酸あるいはこれらサリチル酸誘導体の金属塩、
【００２６】
Ｎ−（４−ヒドロキシフェニル）−４−トルエンスルホンアミド、Ｎ−（２−ヒドロキシフェニル）−４−トルエンスルホンアミド、Ｎ−フェニル−４−ヒドロキシベンゼンスルホンアミドなどである。
【００２７】
これらの中でも特に一般式（１）で表されるウレアウレタン化合物を用いると、ヘッドマッチング性が向上する。
【００２８】
理由は明らかではないが、一般式（１）で表されるウレアウレタン化合物を含有することにより、感熱記録層中の熱溶融成分の溶融粘度が変化したことなどが考えられる。
【００２９】
本発明の感熱記録材料に用いられる染料前駆体としては、一般に感圧記録材料、または感熱記録材料に用いられているものに代表されるが、これらに制限されることはない。
【００３０】
このような染料前駆体の具体的な例を挙げれば、次の通りである。
（１）トリアリールメタン系化合物：３，３−ビス（４−ジメチルアミノフェニル）−６−ジメチルアミノフタリド（クリスタルバイオレットラクトン）、３，３−ビス（４−ジメチルアミノフェニル）フタリド、３−（４−ジメチルアミノフェニル）−３−（１，２−ジメチルインドール−３−イル）フタリド、３−（４−ジメチルアミノフェニル）−３−（２−メチルインドール−３−イル）フタリド、３−（４−ジメチルアミノフェニル）−３−（２−フェニルインドール−３−イル）フタリド、３，３−ビス（１，２−ジメチルインドール−３−イル）−５−ジメチルアミノフタリド、３，３−ビス（１，２−ジメチルインドール−３−イル）−６−ジメチルアミノフタリド、３，３−ビス（９−エチルカルバゾール−３−イル）−５−ジメチルアミノフタリド、３，３−ビス（２−フェニルインドール−３−イル）−５−ジメチルアミノフタリド、３−（４−ジメチルアミノフェニル）−３−（１−メチルピロール−２−イル）−６−ジメチルアミノフタリドなど、
【００３１】
（２）ジフェニルメタン系化合物：４，４′−ビス（ジメチルアミノフェニル）ベンズヒドリルベンジルエーテル、Ｎ−クロロフェニルロイコオーラミン、Ｎ−２，４，５−トリクロロフェニルロイコオーラミンなど、
【００３２】
（３）キサンテン系化合物：ローダミンＢアニリノラクタム、ローダミンＢ−４−クロロアニリノラクタム、３−ジエチルアミノ−７−ジベンジルアミノフルオラン、３−ジエチルアミノ−７−オクチルアミノフルオラン、３−ジエチルアミノ−７−フェニルフルオラン、３−ジエチルアミノ−７−クロロフルオラン、３−ジエチルアミノ−６−クロロ−７−メチルフルオラン、３−ジエチルアミノ−７−（３，４−ジクロロアニリノ）フルオラン、３−ジエチルアミノ−７−（２−クロロアニリノ）フルオラン、３−ジエチルアミノ−６−メチル−７−アニリノフルオラン、３−ジブチルアミノ−６−メチル−７−アニリノフルオラン、３−ジペンチルアミノ−６−メチル−７−アニリノフルオラン、３−ピペリジノ−６−メチル−７−アニリノフルオラン、３−（Ｎ−エチル−Ｎ−トリル）アミノ−６−メチル−７−フェネチルフルオラン、３−ジエチルアミノ−７−（４−ニトロアニリノ）フルオラン、３−（Ｎ−メチル−Ｎ−プロピル）アミノ−６−メチル−７−アニリノフルオラン、３−（Ｎ−エチル−Ｎ−イソアミル）アミノ−６−メチル−７−アニリノフルオラン、３−（Ｎ−メチル−Ｎ−シクロヘキシル）アミノ−６−メチル−７−アニリノフルオラン、３−（Ｎ−エチル−Ｎ−テトラヒドロフルフリル）アミノ−６−メチル−７−アニリノフルオラン、３−ジエチルアミノ−６−メチル−７−（３−トルイジノ）フルオランなど、
【００３３】
（４）チアジン系化合物：ベンゾイルロイコメチレンブルー、４−ニトロベンゾイルロイコメチレンブルーなど、
【００３４】
（５）スピロ系化合物：３−メチルスピロジナフトピラン、３−エチルスピロジナフトピラン、３，３′−ジクロロスピロジナフトピラン、３−ベンジルスピロジナフトピラン、３−メチルナフト−（３−メトキシベンゾ）スピロピラン、３−プロピルスピロベンゾピランなどを挙げることができる。またこれらの染料前駆体は必要に応じて単独、もしくは２種以上混合して使用することができる。
【００３５】
本発明の感熱記録材料を構成する感熱記録層は、その熱応答性を向上させるために、熱可融性物質を含有させることができる。この場合、６０℃〜１８０℃の融点を持つものが好ましく、特に８０℃〜１４０℃の融点を持つものがより好ましく用いられる。
【００３６】
具体的には、ステアリン酸アミド、Ｎ−ヒドロキシメチルステアリン酸アミド、Ｎ−ステアリルステアリン酸アミド、エチレンビスステアリン酸アミド、Ｎ−ステアリル尿素、ベンジル−２−ナフチルエーテル、ｍ−ターフェニル、４−ベンジルビフェニル、２，２´−ビス（４−メトキシフェノキシ）ジエチルエーテル、α、α′−ジフェノキシキシレン、ビス（４−メトキシフェニル）エーテル、アジピン酸ジフェニル、蓚酸ジベンジル、蓚酸ジ（４−メチルベンジルエステル）、蓚酸ジ（４−クロルベンジル）エステル、テレフタル酸ジメチル、テレフタル酸ジベンジル、ベンゼンスルホン酸フェニルエステル、ビス（４−アリルオキシフェニル）スルホン、１，２−ジ（３−メチルフェノキシ）エタン、１，２−ジフェノキシエタン、４−アセチルアセトフェノン、アセト酢酸アニリド類、脂肪酸アニリド類、等公知の熱可融性物質が挙げられる。これらの化合物は単独もしくは２種以上併用して使用することもできる。
【００３７】
その他の添加剤としては、加熱印字ヘッドの摩耗防止、またはスティッキング防止などの目的でステアリン酸亜鉛、ステアリン酸カルシウムなどの高級脂肪酸金属塩、パラフィン、酸化パラフィン、ポリエチレン、酸化ポリエチレンなどのワックス類、また、ジオクチルスルホコハク酸ナトリウムなどの分散剤、ベンゾフェノン系、ベンゾトリアゾール系などの紫外線吸収剤、さらにはアニオン性、ノニオン性の高分子量のものを含む界面活性剤、蛍光染料、消泡剤などを必要に応じて添加することができる。
【００３８】
感熱記録層の塗工量は、通常染料前駆体の塗工量で０．１〜２ｇ／ｍ２が適当である。上記の範囲でより優れた熱応答性と記録画像が得られる。
【００３９】
本発明の感熱記録材料は、必要に応じて支持体と感熱記録層の間に単層あるいは複数層の顔料あるいは樹脂からなるアンダーコート層を１層以上設けることができる。本発明における感熱記録材料がアンダーコート層を設けたものである場合、そのアンダーコート層の塗工量は、１〜３０ｇ／ｍ２が好ましく、３〜２０ｇ／ｍ２がより好ましい。
【００４０】
アンダーコート層の顔料としては、一般的には焼成カオリンが用いられるが、それ以外にもケイソウ土、タルク、カオリン、重質炭酸カルシウム、沈降炭酸カルシウム、炭酸マグネシウム、酸化亜鉛、酸化アルミニウム、水酸化アルミニウム、水酸化マグネシウム、二酸化チタン、硫酸バリウム、硫酸亜鉛、非晶質シリカ、非晶質ケイ酸カルシウム等の無機顔料、メラミン樹脂フィラー、尿素−ホルマリン樹脂フィラー、ポリエチレンパウダー、ナイロンパウダー、有機中空粒子、有機椀型粒子、貫通孔を有する有機粒子等の有機顔料を用いることができる。
【００４１】
アンダーコート層の樹脂としては、通常の塗工で用いられる種々の水溶性樹脂または水分散性樹脂を用いることができる。具体例についてはすでに述べたような感熱記録材料に用いられるものが挙げられる。
【００４２】
本発明の感熱記録材料は、感熱記録層を設けた後、必要に応じてさらにその上に水溶性樹脂または水分散性樹脂を主成分とする保護層を１層以上設けて、画像保存性を向上させることができる。保護層の乾燥塗工量は０．２〜１０ｇ／ｍ２が好ましく、０．５〜５ｇ／ｍ２がより好ましい。
【００４３】
保護層の水溶性樹脂または水分散性樹脂としては、従来公知の水溶性高分子または水分散性樹脂から適宜選択される。具体例についてはすでに述べたような感熱記録材料に用いられる樹脂が挙げられる。また、電子線、紫外線により皮膜を形成する樹脂を使用してもよい。
【００４４】
保護層には、記録走行性、筆記性等を向上させる目的で、顔料を含有させることが可能である。顔料の具体例としては、ケイソウ土、タルク、カオリン、焼成カオリン、重質炭酸カルシウム、沈降炭酸カルシウム、炭酸マグネシウム、酸化亜鉛、酸化アルミニウム、水酸化アルミニウム、水酸化マグネシウム、二酸化チタン、硫酸バリウム、硫酸亜鉛、非晶質シリカ、非晶質ケイ酸カルシウム等の無機顔料、メラミン樹脂フィラー、尿素−ホルマリン樹脂フィラー、ポリエチレンパウダー、ナイロンパウダー等の有機顔料を使用することができる。
【００４５】
また、保護層には、ヘッド摩耗防止、スティッキング防止等記録走行性向上の目的から、ステアリン酸亜鉛、ステアリン酸カルシウム等の高級脂肪酸金属塩、ステアリン酸アミド等の高級脂肪酸アミド、パラフィン、ポリエチレンワックス、酸化ポリエチレン、カットワックスなどの滑剤が必要に応じて添加される。
【００４６】
さらに、感熱記録層が設けられている面と反対側の面に、電気的、光学的、磁気的に情報が記録可能な材料を含んでもよい。また、感熱記録層が設けられている面と反対側の面に、インクジェットプリンター適性を有するインク受理層や、ブロッキング防止、カール防止、帯電防止を目的としたバックコート層を設けることもできる。
【００４７】
感熱記録層、アンダーコート層、保護層、またはバックコート層の形成方法は、特に限定されるものではなく、従来公知の技術に従って形成することができる。具体的な例としては、エアナイフ塗工、ロッドブレード塗工、バー塗工、ブレード塗工、グラビア塗工、カーテン塗工、Ｅバー塗工などの方法により塗工液を塗工し、乾燥により感熱記録層、保護層、アンダーコート層、またはバックコート層を形成させることができる。
【００４８】
また、平版、凸版、フレキソ、グラビア、スクリーン、ホットメルトなどの方式による各種印刷機などによって各層を形成しても良い。
【００４９】
また、必要に応じて、アンダーコート層塗工後、感熱記録層塗工後、または保護層塗工後、スーパーカレンダー処理をし、画質を向上させることもできる。
【００５０】
なお、本発明に使用される支持体としては、紙が主として用いられるが、不織布、プラスチックフィルム、合成紙、金属箔など、あるいはこれらを組み合わせた複合シートを任意に用いることができる。
【実施例】
【００５１】
以下に実施例を挙げて本発明を説明するが、本発明はこれら実施例により何ら限定されるものではない。なお、実施例において、％及び部はすべて質量基準である。
【００５２】
（アンダーコート層用塗液の調製）
焼成カオリン〔商品名：アンシレックス、吸油量９０ｍｌ／１００ｇ、エンゲルハード社製〕１００部、固形分濃度５０％のスチレン／ブタシエン系ラテックス２４部および水２００部からなる組成物を混合攪拌してアンダーコート層用の塗液を得た。
【００５３】
（分散液の調製）
以下の方法により、分散液Ａ、Ｂ、Ｃ、Ｄ、Ｅを調製した。
【００５４】
（分散液Ａ）
３−ジブチルアミノ−６−メチル−７−アニリノフルオラン４００ｇを１０％ポリビニルアルコール水溶液４００ｇ、水２００ｇの混合物中に分散し、ビーズミルで平均粒子径が１μｍになるまで粉砕した。
【００５５】
（分散液Ｂ）
４−ヒドロキシ−４′−イソプロポキシジフェニルスルホン４００ｇを１０％ポリビニルアルコール水溶液４００ｇ、水２００ｇの混合物中に分散し、ビーズミルで平均粒子径が１μｍになるまで粉砕した。
【００５６】
（分散液Ｃ）
１，２−ビス（３−メチルフェニル）エタン４００ｇを１０％ポリビニルアルコール水溶液４００ｇ、水２００ｇの混合物中に分散し、ビーズミルで平均粒子径が１μｍになるまで粉砕した。
【００５７】
（分散液Ｄ）
ハイジライトＨ４２〔昭和電工製水酸化アルミニウム〕２００ｇを０．５％ポリアクリル酸ナトリウム塩水溶液８００ｇに分散し、ホモミキサーで１０分間分散した。
【００５８】
（分散液Ｅ）
カープレックスＦＰＳ１０１Ｍ〔テグサジャパン製非晶質シリカ〕２００ｇを０．５％ポリアクリル酸ナトリウム塩水溶液８００ｇに分散し、ホモミキサーで１０分間分散した。
【００５９】
（実施例１）
＜感熱記録層＞
Ａ〜Ｆの分散液を用い、各々の素材を下記に示す割合で混合し、十分攪拌して感熱記録層塗液を調製した。
分散液Ａ                                                              ３０部
分散液Ｂ                                                              ７０部
分散液Ｃ                                                              ７０部
分散液Ｄ                                                            ２２０部
分散液Ｅ                                                              ２０部
１０％ポリビニルアルコール水溶液
（平均重合度１１００、鹸化度９９％）                            ３６０部
４０％ステアリン酸亜鉛分散液                                          ２０部
水                                                                    ２０部
【００６０】
坪量５０ｇ／ｍ２の上質の中性紙の片面に、アンダーコート層用塗液の固形分塗工量が９ｇ／ｍ２、感熱記録層用塗液の固形分塗工量が染料前駆体の塗工量で０．４ｇ／ｍ２、となるように順次塗布乾燥してアンダーコート層、感熱記録層を形成し、カレンダー処理を行って感熱記録材料を作製した。
【００６１】
（実施例２）
実施例１の感熱記録層用塗液の調製において、分散液Ｄ２２０部を２７０部に、分散液Ｅ２０部を２５部に変更した以外は、実施例１と同様にして感熱記録材料を作製した。
【００６２】
（実施例３）
実施例１の感熱記録層用塗液の調製において、分散液Ｄ２２０部を１７０部に、分散液Ｅ２０部を１５部に変更した以外は、実施例１と同様にして感熱記録材料を作製した。
【００６３】
（実施例４）
実施例１の感熱記録層用塗液の調製において、分散液Ｄ２２０部および分散液Ｅ２０部を分散液Ｄ２４０部に変更した以外は、実施例１と同様にして感熱記録材料を作製した。
【００６４】
（実施例５）
実施例１の感熱記録層用塗液の調製において、分散液Ｄ２２０部を２００部に、分散液Ｅ２０部を４０部に変更した以外は、実施例１と同様にして感熱記録材料を作製した。
【００６５】
（実施例６）
（分散液Ｆ）
ブリリアント１５〔白石工業社製炭酸カルシウム〕２００ｇを０．２％ポリアクリル酸ナトリウム塩水溶液８００ｇ中に分散し、ホモジナイザーで５分間撹拌し、分散液Ｆを得た。
【００６６】
実施例１の感熱記録層用塗液の調製において、分散液Ｅを分散液Ｆに変更した以外は、実施例１と同様にして感熱記録材料を作製した。
【００６７】
（実施例７）
実施例１の感熱記録層用塗液の調製において、分散液ＥをスノーテックスＭＰ４５４０水分散液〔日産化学工業社製コロイダルシリカ〕に変更した以外は、実施例１と同様にして感熱記録材料を作製した。
【００６８】
（実施例８）
（分散液Ｇ）
４、４′−ビス［（４−メチル−３−フェノキシカルボニルアミノフェニル）ウレイド］ジフェニルスルホン４００ｇを１０％ポリビニルアルコール水溶液４００ｇ、水２００ｇの混合物中に分散し、ビーズミルで平均粒子径が１μｍになるまで粉砕し、分散液Ｇを得た。
【００６９】
実施例１の感熱記録層用塗液の調製において、分散液Ｇ２０部を添加した以外は、実施例１と同様にして感熱記録材料を作製した。
【００７０】
（実施例９）
実施例１の感熱記録層用塗液の調製において、１０％ポリビニルアルコール水溶液１８０部を２０％アクリルエマルジョン（三井化学製、ＢＭ１０００）９０部および水９０部に置き換えた以外は実施例１と同様にして感熱記録材料を作製した。
【００７１】
（比較例１）
実施例１の感熱記録層用塗液の調製において、分散液Ｄ２２０部を３５０部に、分散液Ｅ２０部を３２部に変更した以外は、実施例１と同様にして感熱記録材料を作製した。
【００７２】
（比較例２）
実施例１の感熱記録層用塗液の調製において、分散液Ｄ２２０部を１２０部に、分散液Ｅ２０部を１１部に変更した以外は、実施例１と同様にして感熱記録材料を作製した。
【００７３】
（比較例３）
実施例１の感熱記録層用塗液の調製において、分散液Ｄ２２０部を１８０部に、分散液Ｅ２０部を６０部に変更した以外は、実施例１と同様にして感熱記録材料を作製した。
【００７４】
（比較例４）
実施例１の感熱記録層用塗液の調製において、分散液Ｄ２２０部を分散液Ｅ２２０部に、変更した以外は、実施例１と同様にして感熱記録材料を作製した。
【００７５】
（比較例５）
実施例１の感熱記録層用塗液の調製において、分散液Ｄ２２０部を分散液Ｆ２２０部に変更した以外は、実施例１と同様にして感熱記録材料を作製した。
【００７６】
（比較例６）
実施例１の感熱記録層用塗液の調製において、分散液Ｄ２２０部をスノーテックスＭＰ４５４０水分散液２２０部に変更した以外は、実施例１と同様にして感熱記録材料を作製した。
【００７７】
以上の実施例１〜９、比較例１〜６を下記の試験に供し、それらの試験結果を表１に示す。
【００７８】
（１）熱応答性
得られた感熱記録材料を大倉電機製ファクシミリ試験機ＴＨ−ＰＭＤを用いて印字した。ドット密度８ドット／ｍｍ、ヘッド抵抗１６８１Ωのサーマルヘッドを用い、ヘッド電圧２1Ｖ、印字パルス幅１．０ｍｓで通電した。印字濃度はマクベスＲＤ−９１８型反射濃度計で測定した。
【００７９】
（２）捺印性
得られた感熱記録材料に、シヤチハタ工業製染料系インキＸスタンパーを用い捺印し、１０秒後に乾いた布でふき取り、捺印した文字の残存性を評価した。評価は以下指標に従った。
◎：捺印した文字がほとんど残る。
○：若干薄くなるが、捺印した文字をはっきり認識できる。
△：捺印した文字は薄くなるがなんとか認識できる。
×：捺印した文字を認識できない。
【００８０】
（３）印刷適性
得られた感熱記録材料を、大日本インキ化学工業株式会社製タックインキ（タック値２０）を使用して、ＲＩ印刷適性試験機で印刷を行い、印刷適性を評価した。評価は以下指標に従った。
◎：塗層ムケが殆ど観察されない。
○：塗層ムケが少し観察されるが、実用上問題は無い。
△：塗層ムケがある。
×：塗層ムケが非常に多い。
【００８１】
（４）ヘッドマッチング性（１）
８０ｍｍ幅、長さ１０００ｍ分のサンプルをＳＩＩ社製プリンターＤＰＵ−５３００にて印字し、１０００ｍ印字後、感熱ヘッドの発熱体付近に付着したカスの量を目視にて評価した。評価は以下指標に従った。
◎：印字前と比べて殆どカスが付着していない。
○：カスが少し付着しているが、印字障害を起こさない。
△：カスが多く付着しているが、印字障害を起こさない。
×：カスが非常に多く付着し、印字障害が発生する。
【００８２】
（５）ヘッドマッチング性（２）
８０ｍｍ幅、長さ５０００ｍ分のサンプルをＥＰＳＯＮ社製プリンターＴＭ−Ｔ８８IIＭにて印字し、５０００ｍ印字後、感熱ヘッドの磨耗を評価した。評価は以下指標に従った。
○：印字前と比べて磨耗が少ない。
△：少し磨耗している。
×：磨耗が著しい。
【００８３】
【表１】
2007111870.tif 000003
【００８４】
表１より分かるように、実施例１〜９は、比較例１〜６に比べて、捺印性、印刷適性、ヘッドマッチング性のバランスの良い感熱記録体が得られた。これは、顔料を全固形分に対し２０質量％以上３５質量％以下含有し、顔料として水酸化アルミニウムを顔料分に対し８０質量％以上含有することによる。
【００８５】
実施例１は実施例６および７に比べ、ヘッドマッチング性に優れている。これは、顔料としてＪＩＳ−Ｋ−５１０１に基づく吸油量１００ｍｌ／１００ｇ以上のシリカを含有することによる。
【００８６】
実施例８は実施例１に比べ、ヘッドマッチング性に優れている。これは、添加剤として一般式（１）で表されるウレアウレタン化合物を含有することによる。
【００８７】
実施例９は実施例１に比べ、印刷適性に優れている。これは、アクリルエマルジョンを含有することによる。
【手続補正書】
【提出日】平成17年10月24日(2005.10.24)
【手続補正１】
【補正対象書類名】明細書
【補正対象項目名】００１４
【補正方法】変更
【補正の内容】
【００１４】
本発明に用いられる顔料は、感熱記録層中の全固形分に対し２０質量％以上３５質量％以下、より好ましくは２５質量％以上３５質量％以下含有し、捺印性、印刷適性等から水酸化アルミニウムを顔料分に対し８０質量％以上含有することが望ましい。更に、本発明の所望の効果を損なわない範囲で、他の顔料を１種以上併用することも可能である。